(57)【要約】【課題】実結合部分からの水分等の侵入を防ぐための処理を作業性よく行うことができる木質床材の処理方法、および該処理方法を実施して得られる木質床材を提供する。【解決手段】基材１に表面化粧材２を貼着してなる木質床材Ａの実結合部の処理方法であって、該基材１の長手木口に実加工部を形成し、隣接する上記木質床材Ａどうしを実結合するとともに、隣接し、かつ、相対向する上記表面化粧材２の角部を切削してＶ字溝５を形成し、このＶ字溝５に水溶性メラミン樹脂と界面活性剤とを混合してなる処理液６を塗布し、その後、上記水溶性メラミン樹脂を硬化させることを特徴とする木質床材の処理方法。およびそれによって得られた木質床材Ａ。【選択図】図３
2008050857.tif 000002
【特許請求の範囲】
【請求項１】
基材に表面化粧材を貼着してなる木質床材の実結合部の処理方法であって、該基材の長手木口に実加工部を形成し、隣接する上記木質床材どうしを実結合するとともに、隣接し、かつ、相対向する上記表面化粧材の角部を切削してＶ字溝を形成し、このＶ字溝に水溶性メラミン樹脂と界面活性剤とを混合してなる処理液を塗布し、その後、上記水溶性メラミン樹脂を硬化させることを特徴とする木質床材の処理方法。
【請求項２】
上記処理液が粘度１〜３００ｍＰｓ・ｓの水溶性メラミン樹脂に界面活性剤を０．０１〜５０重量％を混合してなるものである請求項１に記載の木質床材の処理方法。
【請求項３】
上記基材が積層合板であるとともに、実結合が雄実と雌実とからなる本実結合である請求項１に記載の木質床材の処理方法。
【請求項４】
上記硬化を自然硬化により行う請求項１に記載の木質床材の処理方法。
【請求項５】
基材に表面化粧材を貼着してなる木質床材の該基材の長手木口に実加工部を形成し、隣接する上記木質床材どうしを実結合するとともに、隣接し、かつ、相対向する上記表面化粧材の角部を切削してＶ字溝を形成し、このＶ字溝に水溶性メラミン樹脂と界面活性剤とを混合してなる処理液を塗布し、その後、上記水溶性メラミン樹脂を硬化させてなる木質床材。
【発明の詳細な説明】
【技術分野】
【０００１】
本発明は、木質床材の処理方法に関する。さらに詳しくは、実加工によって結合される木質床材の実加工部の処理方法、および該方法によって得られた木質床材に関する。
【背景技術】
【０００２】
木質床材は、その長手方向端部の木口に実加工を施し、あるいは隣接する木質床材の長手木口に実加工することによって、木質床材どうしがしっかりと結合できるため、一般家庭等において、居室、洗面室の床面や廊下等の施工に、しばしば用いられている。また、上記木質床材は、天然木材のムク板が高価で入手困難であることから、通常、基材に表面化粧材を貼着して構成され、基材としては、積層合板、集成材、中密度繊維板（ＭＤＦ）、パーティクルボード等が用いられる。
【０００３】
しかしながら、上記基材として、例えば積層合板を用いて実加工を施したとき、加工面に毛羽立ちや返りが生じ、繊維が露出する等の問題があり、また、強度的に弱く、実結合したときの信頼性に欠けるという問題もある。そこで下記特許文献１には、上記ＭＤＦ等の実加工部分にアクリル樹脂、酢酸ビニル樹脂、スチレン樹脂、塩化ビニル樹脂、尿素樹脂、メラミン樹脂、フェノール樹脂、レゾルシン樹脂等の硬質合成樹脂の有機溶剤の溶液等を、ハケ塗り、流し塗り、ロール塗り、浸漬等の方法で含浸させ、補強した板材が開示されている。
【特許文献１】実開平５−２８８３９号公報（第１〜３頁、第１図）
【発明の開示】
【発明が解決しようとする課題】
【０００４】
しかしながら、上記特許文献１に記載の技術は、硬質合成樹脂の有機溶剤の溶液等をハケ塗り、流し塗り、ロール塗り、浸漬等の方法で含浸させるため、均一に含浸させるには手間がかかり、また、必ずしも、信頼性に優れた補強ができるものとはいえない。
【０００５】
本発明は、このような状況に鑑みてなされたものであり、実結合部分からの水分等の侵入を防ぐための処理を作業性よく行うことができる木質床材の処理方法、および該処理方法を実施して得られた木質床材を提供することを、その課題とする。
【課題を解決するための手段】
【０００６】
上記課題を解決するために、本発明においては、つぎのような技術的手段を講じている。すなわち、請求項１に記載の発明によれば、基材に表面化粧材を貼着してなる木質床材の実結合部の処理方法であって、該基材の長手木口に実加工部を形成し、隣接する上記木質床材どうしを実結合するとともに、隣接し、かつ、相対向する上記表面化粧材の角部を切削してＶ字溝を形成し、このＶ字溝に水溶性メラミン樹脂と界面活性剤とを混合してなる処理液を塗布し、その後、上記水溶性メラミン樹脂を硬化させることを特徴とする木質床材の処理方法が提供される。
【０００７】
請求項２に記載の木質床材の処理方法は、請求項１に記載の発明に加えて、上記処理液が粘度１〜３００ｍＰｓ・ｓの水溶性メラミン樹脂に界面活性剤を０．０１〜５０重量％を混合したものであることが好ましい。上記界面活性剤としては、とくに限定されず、ノニオン系、アニオン系あるいはカチオン系の各種界面活性剤を用いることができる。
【０００８】
請求項３に記載の木質床材の処理方法は、請求項１に記載の発明に加えて、上記基材としては、積層合板、ＭＤＦあるいは積層合板とＭＤＦの複合合板、またはパーティクルボード等が用いられるが、床材としてある程度の強度が求められるため、積層合板を用いることが好ましい。また、実結合として雄実と雌実とからなる本実結合あるいは合じゃくり結合等をあげることができるが、一般的に本実結合が好ましく用いられる。
【０００９】
請求項４に記載の木質床材の処理方法は、請求項１に記載の発明に加えて、上記硬化は、加熱硬化あるいは自然硬化により行われるが、常温に放置して行う自然硬化が好ましく用いられる。
【００１０】
請求項５に記載の発明によれば、基材に表面化粧材を貼着してなる木質床材の該基材の長手木口に実加工部を形成し、隣接する上記木質床材どうしを実結合するとともに、隣接し、かつ、相対向する上記表面化粧材の角部を切削してＶ字溝を形成し、このＶ字溝に水溶性メラミン樹脂と界面活性剤とを混合してなる処理液を塗布し、その後、上記水溶性メラミン樹脂を硬化させてなる木質床材が提供される。
【発明の効果】
【００１１】
請求項１に記載の発明にかかる木質床材の処理方法は上記のとおりであり、該木質床材を構成する基材の長手木口に実加工部を形成し、隣接する木質床材どうしを実結合するとともに、隣接し、かつ、相対向する上記表面化粧材の角部を切削してＶ字溝を形成し、このＶ字溝に水溶性メラミン樹脂と界面活性剤とを混合してなる処理液を塗布し、その後、上記水溶性メラミン樹脂を硬化させることにより、実加工部が補強され、継ぎ目部分から基材への水分等の滲み込みを防ぎ、基材の膨潤や反り、表面化粧材の膨れや基材からの剥離等を防止することができる。
【００１２】
請求項２に記載の木質床材の処理方法は上記のとおりであり、請求項１の木質床材の処理方法の有する効果に加え、上記処理液が粘度１〜３００ｍＰｓ・ｓの水溶性メラミン樹脂に界面活性剤を０．０１〜５０重量％を混合してなるため、界面活性剤の作用により水溶性メラミン樹脂が実加工部の微細な隙間にスムースに浸入するとともに、実加工部の表面からも毛細管現象によって内部に浸透し、含浸させることが可能となり、メラミン樹脂が硬化した後は、しっかりと実加工部を補強することができる。
【００１３】
請求項３に記載の木質床材の処理方法は上記のとおりであり、請求項１の木質床材の処理方法の有する効果に加え、上記基材を積層合板とし、実結合を雄実と雌実とからなる本実結合とすることにより、本実結合が補強され、隣接する木質床材どうしがしっかりと結合してフローリング等に適した木質床材を提供することができる。
【００１４】
請求項４に記載の木質床材の処理方法は上記のとおりであり、請求項１の木質床材の処理方法の有する効果に加え、上記硬化を自然硬化により行うことにより、加熱装置等を必要とすることなくコスト的に有利に木質床材を提供することができる。
【００１５】
請求項５に記載の発明にかかる木質床材は上記のとおりであり、該木質床材を構成する基材の長手木口に実加工部を形成し、隣接する木質床材どうしを実結合するとともに、隣接し、かつ、相対向する上記表面化粧材の角部を切削してＶ字溝を形成し、このＶ字溝に水溶性メラミン樹脂と界面活性剤とを混合してなる処理液を塗布し、その後、上記水溶性メラミン樹脂を硬化させ、実加工部が補強されているため、隣接する木質床材どうしがしっかりと結合されるとともに、基材の膨潤や反り、表面化粧材の膨れや基材からの剥離等が防止され、フローリング等に適した優れた木質床材を提供することができる。
【発明を実施するための最良の形態】
【００１６】
以下、本発明の実施形態について図面を参照して詳細に説明する。図１は本発
明の木質床材の処理方法にかかる木質床材Ａを示す部分断面斜視図である。図１に示すように、上記木質床材Ａは基材１に表面化粧材２を貼着してなり、基材１として三層の積層合板が用いられ、また、表面化粧材２としては突板が用いられている。上記基材１の相対向する長手木口には雄実３と雌実４とが加工され、隣接する木質床材Ａの雄実３と雌実４とが相互に実結合して床面を形成する。また、上記隣接し、相対向する表面化粧材２の表面角部は切削されて、Ｖ字溝５が設けられている。
【００１７】
つぎに、本発明の木質床材の処理方法について説明する。図２は、上記のよう
にして形成されたＶ字溝５に粘度１〜３００ｍＰｓ・ｓの水溶性メラミン樹脂に界面活性剤を０．０１〜５０重量％を混合してなる処理液６を塗布した状態を示す説明図である。塗布は、先端が筒状となった注液部と油溜め部を有する油差し等の容器を用いて行い、上記注液部から処理液６をＶ字溝５に注入し、塗布する。上記のようにして塗布することにより、界面活性剤を含む処理液６は、界面活性剤の作用により雄実部３と雌実部４との間の微細な隙間にスムースに浸入するとともに、上記雄実部３と雌実部４を形成する積層合板の表面から内部に毛細管現象によって浸透し、含浸される。
【００１８】
上記のようにして処理液を塗布し、実結合部周辺に含浸させた後、常温で約２４時間放置する。この間に、雄実部３と雌実部４との間の隙間および実結合部周辺に含浸されたメラミン樹脂は硬化し、実結合部は硬化したメラミン樹脂７で充填されるとともに、実結合部周辺は硬化したメラミン樹脂７によって補強される。図３は、実結合部周辺が硬化したメラミン樹脂７によって補強された補強部８を有する木質床材Ａを示す部分断面斜視図である。
【００１９】
上記の説明は、雄実部３と雌実部４とが結合する本実結合についてであるが、合じゃくり結合にも適用することができる。さらに、積層合板のみならず、ＭＤＦからなる基材あるいは積層合板とＭＤＦからなる複合合板、またはパーティクルボードにも適用可能である。このように、本発明は種々設計変更可能であり、特許請求の範囲を逸脱しない限り、いずれの場合も本発明の技術的範囲に属する。
【図面の簡単な説明】
【００２０】
【図１】本発明の木質床材の処理方法にかかる木質床材を示す部分断面斜視図である。
【図２】本発明にかかる木質床材に形成されたＶ字溝に処理液を塗布した状態を示す説明図である。
【図３】本発明の木質床材の処理方法を実施して得られた木質床材を示す部分断面斜視図である。
【符号の説明】
【００２１】
Ａ          本発明の木質床材の処理方法にかかる木質床材
１          基材
２          表面化粧材
３          雄実
４          雌実
５          Ｖ字溝
６          処理液
７          硬化したメラミン樹脂
８          補強部
【図１】
2008050857.tif 000003
【図２】
2008050857.tif 000004
【図３】
2008050857.tif 000005